(57)【特許請求の範囲】
【請求項１】
荷電されず、式（８）の部分構造Ｍ（Ｌ）ｎを含む、式（１）により表される化合物：
【化１】
0005864525.tif 000036
【化２】
0005864525.tif 000037
式中、使用された記号および添え字は以下の意味を有する：
Ｍは、Ｐｔであり、
Ｘは、出現するごとに同一であるかまたは異なり、Ｃ（Ｒ１）又はＮであるが、ただし、最大で２つの隣接するＸは、Ｎにより表され、
Ｒ１は、出現するごとに同一であるかまたは異なり、Ｈ、Ｄ、Ｆ、Ｃｌ、ＣＮ、１〜４０個の炭素原子を有する直鎖アルキル又はアルコキシ基、３〜４０個の炭素原子を有する分岐、環式又は多環式アルキル又はアルコキシ基、２〜４０個の炭素原子を有するアルケニル基（各々は、１以上のＲ２基により置き換えられていてもよく、１以上のＨ原子は、Ｆにより置き換えられていてもよい。）、あるいは、５〜６０個の芳香族環原子を有する芳香族又は芳香族複素環系（これらは１以上のラジカルＲ２により置換されていてもよい）からなる群から選択され、ここで、２以上の隣接する置換基Ｒ１は、それらが結合する原子と共に単環又は複素環の脂肪族、芳香族又は芳香族複素環系を形成していてもよく、該環系は１以上のラジカルＲ２により置換されていてもよく、
Ｒ２は、出現するごとに同一であるかまたは異なり、１〜２０個のＣ原子を有する脂肪族炭化水素、５〜３０個の芳香族環原子を有する芳香族又は芳香族複素環系からなる群から選択され、
ｎは１又は２であり、
式中、配位子Ｌ’及びＬ”は、同一又は異なり、単座又は二座キレート配位子から選択され、配位子Ｌと結合していてもよく、
ｍ、ｏは、出現するごとに同一であるかまたは異なり、各々が０、１又は２であり、且つ、ｎ＋ｍ＋ｏ＝２又は３であり、
また、下式で表される化合物を除く。
【化３】
0005864525.tif 000038
式中、ｍは上記で特定された意味と同じ意味を表し、さらに、
Ｍ１は、Ｐｔであり、
Ｒは、出現するごとに同一であるかまたは異なり、Ｈ、Ｄ、Ｆ、Ｃｌ、ＣＮ、１〜４０個の炭素原子を有する直鎖アルキル又はアルコキシ基、３〜４０個の炭素原子を有する分岐、環式又は多環式アルキル又はアルコキシ基、２〜４０個の炭素原子を有するアルケニル基（各々は、１以上のＲ２基により置き換えられていてもよく、１以上のＨ原子は、Ｆにより置き換えられていてもよい。）、あるいは、５〜６０個の芳香族環原子を有する芳香族又は芳香族複素環系（これらは１以上のラジカルＲ２により置換されていてもよい）からなる群から選択され、ここで、２以上の隣接する置換基Ｒは、それらが結合する原子と共に単環又は複素環の脂肪族、芳香族又は芳香族複素環系を形成していてもよく、該環系は１以上のラジカルＲ２により置換されていてもよく、
Ｒ２は、出現するごとに同一であるかまたは異なり、１〜２０個のＣ原子を有する脂肪族炭化水素、５〜３０個の芳香族環原子を有する芳香族又は芳香族複素環系からなる群から選択され、
Ｙ１は、出現するごとに同一であるかまたは異なり、Ｈ、ハロゲン、カルボキシル、カルボキシレート、アルキルもしくは官能化アルキル基、ＯＨ又はアミノ基であり、
Ｙ２は、出現するごとに同一であるかまたは異なり、Ｈ、ハロゲン、アルコキシ、ＯＨ、ニトロ又はアミノ基であり、
Ｌ’’’は、配位子である。
【請求項２】
式（８）の部分構造が式（１０）により表される、請求項１に記載の化合物。
【化４】
0005864525.tif 000039
式中の記号及び添え字は、請求項１に定義された意味と同じ意味を有する。
【請求項３】
式（８）の部分構造が、式（１２）により示される四座配位子である、請求項２に記載の化合物。
【化５】
0005864525.tif 000040
式中、記号及び添え字は、請求項１に定義された意味と同じ意味を有し、
Ｒ３は、Ｍに配位する基であり、５、６又は７員環キレートが形成されるように選択され、脂肪族又は芳香族イソニトリル、芳香族窒素含有複素環、Ｃ１−Ｃ４アルキル基含有脂肪族アミン、脂肪族環状アミン、イミン、ＰＦ２、アルキル−、アリール−又は混合したアルキルアリールホスフィン、アルキルハロ−、アリールハロ−又は混合したアルキルアリールハロホスフィン（ここでハロゲンは、各々において、Ｆ、Ｃｌ、Ｂｒ又はＩ）、アルキル−、アリール−又は混合したアルキルアリールホスファイト、フェノール、アルコール、アルコラート、開鎖又は環式の脂肪族又は芳香族エーテル、酸素複素環、ホスフィンオキシド基、カルボキシレート、フェノラート、オキシム、ヒドロキサメート、β−ケト酸塩（β-ketoketonate）、β−ケトエステル及びβ−ジエステル、硫黄芳香族複素環基、脂肪族又は芳香族チオール及びチオラート、開鎖又は環式チオエーテルから選択されるドナー基を含み、各々はこれらの基により置換されていてもよく、置換されていなくてもよく
式（１２）中の半サイクルは、脂肪族、芳香族又は芳香族複素環系を形成するのに必要な基を表すが、必ず存在するものではない。
【請求項４】
式（１４）の化合物から選択される請求項３に記載の化合物：
【化６】
0005864525.tif 000041
式中、記号及び添え字は、請求項１に定義された意味と同じ意味を表し、
Ｒ３は、請求項３に定義された意味と同じ意味を有する。
【請求項５】
配位子Ｌ’及びＬ”が、窒素含有複素環化合物、ハライドＦ、Ｃｌ、Ｂｒ及びＩ、アルキルアセチリド、アリールアセチリド、シアン化物、シアナート、イソシアナート、チオシアナート、脂肪族又は芳香族アルコラート、脂肪族又は芳香族チオアルコラート、アミド、カルボキシレート、２つの窒素原子を含む複素環化合物、ジアルコールから誘導されたジアルコラート、ジチオールから誘導されたジチオラートから選択される、請求項１乃至４のいずれかに記載の化合物。
【請求項６】
請求項１乃至５のいずれかに記載の化合物の電子部材における使用。
【請求項７】
荷電されず、式（８）の部分構造Ｍ（Ｌ）ｎを含む、式（１’）の化合物を含有する電子部材：
【化７】
0005864525.tif 000042
【化８】
0005864525.tif 000043
式中、使用された記号および添え字は以下の意味を有する：
Ｍは、Ｐｔであり、
Ｘは、出現するごとに同一であるかまたは異なり、Ｃ（Ｒ１）又はＮであるが、ただし、最大で２つの隣接するＸは、Ｎにより表され、
Ｒ１は、出現するごとに同一であるかまたは異なり、Ｈ、Ｄ、Ｆ、Ｃｌ、ＣＮ、１〜４０個の炭素原子を有する直鎖アルキル又はアルコキシ基、３〜４０個の炭素原子を有する分岐、環式又は多環式アルキル又はアルコキシ基、２〜４０個の炭素原子を有するアルケニル基（各々は、１以上のＲ２基により置き換えられていてもよく、１以上のＨ原子は、Ｆにより置き換えられていてもよい。）、あるいは、５〜６０個の芳香族環原子を有する芳香族又は芳香族複素環系（これらは１以上のラジカルＲ２により置換されていてもよい）からなる群から選択され、ここで、２以上の隣接する置換基Ｒ１は、それらが結合する原子と共に単環又は複素環の脂肪族、芳香族又は芳香族複素環系を形成していてもよく、該環系は１以上のラジカルＲ２により置換されていてもよく、
Ｒ２は、出現するごとに同一であるかまたは異なり、１〜２０個のＣ原子を有する脂肪族炭化水素、５〜３０個の芳香族環原子を有する芳香族又は芳香族複素環系からなる群から選択され、
ｎは１又は２であり、
式中、配位子Ｌ’及びＬ”は、同一又は異なり、単座又は二座キレート配位子から選択され、配位子Ｌと結合していてもよく、
ｍ、ｏは、出現するごとに同一であるかまたは異なり、各々が０、１又は２であり、且つ、ｎ＋ｍ＋ｏ＝２又は３であり、
【請求項８】
有機発光デバイス又はダイオード（ＯＬＥＤ）、有機集積回路（Ｏ−ＩＣ）、有機電界効果トランジスタ（Ｏ−ＦＥＴ）、有機薄膜トランジスタ（Ｏ−ＴＦＴ）、有機太陽電池（Ｏ−ＳＣ）、有機発光トランジスタ（Ｏ−ＬＥＴ）、有機電界クエンチデバイス（Ｏ−ＦＱＤ）、発光電気化学セル（ＬＥＣ）及び有機レーザーダイオード（Ｏ−レーザー）からなる群から選択される、請求項７に記載の電子部材。
【請求項９】
式（１'）の化合物が、発光層において発光材料として使用され、及び/又は、発光層において発光化合物のためのマトリクス材料として、及び/又は、正孔障壁層において正孔障壁材料として、及び/又は、電子輸送層において電子輸送材料として、及び/又は、正孔輸送又は正孔注入層において正孔輸送材料として、及び/又は、励起子障壁層において電子障壁又は励起子障壁材料として使用される、請求項７又は８に記載の有機エレクトロルミネセンスデバイス。
【請求項１０】
式（１'）の化合物が、ケトン、ホスフィンオキシド、スルホキシド、スルホン、トリアリールアミン、カルバゾール誘導体、インドロカルバゾール誘導体、アザカルバゾール、双極性マトリクス材料、シラン、アザボロール、ボロン酸エステル、トリアジン誘導体又は亜鉛錯体から選択されるマトリクス材料と組み合わせて発光層において発光材料として使用される、請求項９に記載の有機エレクトロルミネセンスデバイス。
【請求項１１】
請求項１乃至５のいずれかに記載の１以上の化合物と、少なくとも１つの溶剤を含有する有機エレクトロルミッセンス素子製造用溶液。
【発明の詳細な説明】
【技術分野】
【０００１】
本発明は、有機エレクトロルミネセンスデバイス用金属錯体及び金属錯体を含む有機エレクトロルミネセンスデバイスに関する。
【背景技術】
【０００２】
有機半導体が機能材料として使用される有機エレクトロルミネセンスデバイス（ＯＬＥＤ）の構造が、例えば、特許文献１−４に記載されている。ここで使用される発光材料は、蛍光の代わりにリン光を示す有機金属錯体である（非特許文献１）。量子力学的理由のため、リン光エミッターとして有機金属化合物を使用することにより、エネルギー及び電力効率を４倍増まで高めることが可能である。しかしながら、一般には、三重項発光を示すＯＬＥＤの改善の必要性が、特に金属錯体の安定性、効率、作業電圧及び寿命に関して、なお存在する。したがって、ここで更なる改善が望まれる。また、有機エレクトロルミネセンスデバイスにおいて使用される他の化合物、例えば、マトリクス材料及び電荷輸送材料などの場合においても改善の必要性がなお存在する。
【０００３】
先行技術においてリン光性ＯＬＥＤに使用される三重項エミッターは、通常、イリジウム錯体である。これらＯＬＥＤにおける改善は、多座（polypodal）配位子又はクリプタートを有する金属錯体を使用することにより、錯体がより高い熱安定性を有する結果として達成され、ＯＬＥＤの延長された寿命をもたらす（特許文献５−７）。しかしながら、これら錯体を高品質且つ長寿命のエレクトロルミネセンスデバイス、例えばテレビやコンピューター用モニターに使用できるように、錯体の更なる改善がなお望まれる。
【０００４】
金属錯体は、有機エレクトロルミネセンスデバイスの他の機能においても使用され、例えば、電子輸送材料としてＡｌｑ３（トリス（ヒドロキシキノリナート）アルミニウム）が、マトリクス材料又は正孔障壁材料としてＢＡｌｑ（例えば、非特許文献２）が使用される。高品質エレクトロルミネセンスデバイスにおいてこれらの材料が使用される場合に、更なる改善もまた必要である。
【０００５】
しかしながら、三重項発光を表示するＯＬＥＤはなお、改善を必要とする問題に見舞われている。これは特に三重項エミッター自体に当てはまる。式Ａ及びＢで表される構造としてイリジウムに配位結合した１−フェニルイソキノリン配位子を含む金属錯体に基づく赤色エミッターが、文献（例えば、特許文献８、９）から知られている。ここに示される構造は、フェニル環とイソキノリン環との間の架橋が存在しないか（式Ａ）、存在するか（式Ｂ）の点で相違している。この架橋は、２−２０アルキル炭素原子を含み、これらはヘテロ原子により置き換えられてもよい。
【化１】
0005864525.tif 000002
【０００６】
この種の化合物は、赤色エミッターとして適しているが、現実問題として、これら化合物が工業的に使用されることがないと思わせる重大な欠点を有している。
【０００７】
１．上述した化合物の低い熱安定性は重大な欠陥である。したがって、例えば、ホモレプティック錯体ファク−トリス（１−フェニルイソキノリン−Ｃ２，Ｎ）イリジウム（ＩＩＩ）（一般に、Ｉｒ（ｐｉｑ）３といわれる）は分解しないで昇華され得る。典型的な高真空条件（ｐ＜１０−７ｍｂａｒ）以下でさえ、この化合物の考慮すべき分解が観察され、使用されたＩｒ（ｐｉｑ）３の量の約３０質量％を占めるイリジウム含有灰だけではなく、１−フェニルイソキノリン及び他の低分子量化合物の遊離もまた観察される。この熱分解は低再現性を有するデバイス特性をもたらし、特に稼働寿命に悪影響を及ぼす。凝華による金属錯体の精製においても、分解は錯体の大量損失をもたらすため、より熱安定性に優れた錯体を利用することが望まれる。
【０００８】
２．現在でもなお稼働寿命は低く、これが高品質及び長寿命デバイスにおけるリン光性ＯＬＥＤの導入の障害となっている。
【０００９】
３．錯体は多くの場合が有機溶媒に低溶解性であり、これが再結晶又はクロマトグラフィーによる効率的な精製をかなり困難又は不可能なものとしている。これは、ディスプレイの製造に要求される比較的大量の精製に特に当てはまる。
【００１０】
４．錯体は、特に溶液において酸化感受性である。これらの化合物の精製、貯蔵、輸送及び処理は不活性ガス下で行われなければならない可能性があり、これが工業的に非常なコスト高となるため、重大な欠点を示す。
【００１１】
特に、錯体の寿命と熱安定性とを同時に改善することが有利であろう。したがって、上述した欠点を被らず、しかし効率及び発光色という点では既知の金属錯体と少なくとも同等である化合物についての要求が存在する。
【００１２】
熱安定性が改善された錯体が特許文献１０に記載されている。しかしながら、これら錯体の配位子の合成は複雑であり、より容易に入手可能な配位子を有し、更に良好な電子特性及び高い熱安定性を有する錯体が有利であろう。
【先行技術文献】
【特許文献】
【００１３】
【特許文献１】米国特許第４５３９５０７号明細書
【特許文献２】米国特許第５１５１６２９号明細書
【特許文献３】欧州特許第０６７６４６１号明細書
【特許文献４】国際公開第９８／２７１３６号
【特許文献５】国際公開第０４／０８１０１７号
【特許文献６】国際公開第０５／１１３５６３号
【特許文献７】国際公開第０６／００８０６９号
【特許文献８】米国特許出願公開第２００３／００６８５２６号明細書
【特許文献９】国際公開第２００３／０００６６１号
【特許文献１０】国際公開第０４／０８１０１７号
【非特許文献】
【００１４】
【非特許文献１】M.A. Baldo等、Appl. Phys. Lett. 1999, 75, 4-6
【非特許文献２】T. Tsuji 等、Journal of the Society of Information Display 2005, 13(2), 117-122
【発明の概要】
【００１５】
したがって、本発明の目的は、有機エレクトロルミネセンスデバイスに使用される新規な金属錯体を提供することである。金属錯体はここで、特に使用される金属に依存して、エミッター、マトリクス材料、正孔障壁材料、電子輸送材料として、またＯＬＥＤにおける他の機能において使用され得る。特に、赤、緑及び青色リン光金属錯体において改善の必要性がなお存在する。
【００１６】
驚くべきことに、一般的に使用され、以下に説明する化合物において使用される５員キレート環に代えて６員キレート環を使用した特定の新規な化合物が、ＯＬＥＤにおいて三重項エミッターとして優れた特性を有することが見いだされた。
【００１７】
ＯＬＥＤにおいて使用される、６員及び７員キレート環を有する金属錯体が、文献に記載されている。
【００１８】
欧州特許第１２１１２５７号明細書には、フェニル環とピリジン環の間に、６員環および非連続的な共役配位子系を有するキレート錯体の形成をもたらす非共役単位Ｘ、例えば、Ｏ、Ｓ、ＣＲ２等を有する金属錯体が記載されている。これらの錯体は上記の特許出願の例により示されるように青色〜オレンジ−赤色の発光を示すが、濃い赤色発光の生成には明らかに適しておらず、これは配位子の共役の欠如に起因していると思われる。しかしながら、現在、濃い赤色発光と良好な電子的特性と高い熱的安定性とを有する化合物が切実に欠けている。さらに、挙げた特許出願において記載されている化合物を含む発光ダイオードについては、非常に高い駆動電圧が必要とされる。つまり、例えば、８〜１２Ｖの電圧が青色発光について報告されている。これは用途には不適切であり、これもまた配位子の共役の欠如に起因するのかもしれない。従って、どのようにこのような６員環のキレート構造を有益に用いることができるかということを理解することができない。
【００１９】
特開２００３−３４２２８４号公報には、６員環のキレート環を有する同様の錯体が記載されており、ここで単位Ｘは、さらに大きな環系の一部である。特に、Ｘはカルバゾール系の窒素であるか、フルオレンの９位における炭素である。この場合もその配位子が非共役である系の形成をもたらす。この理由のために、上記した同じ欠点をここでも予想することができる。
【００２０】
特開２００４−１１１１９３号公報には、７員環のキレート環を有する共役錯体および非共役錯体が記載されている。
【００２１】
国際公開第２００４−１０８８５７号には、三座又はさらに高い多座鎖構造配位子を有する金属錯体を含有する有機エレクトロルミネセンスデバイスが記載されている。
【００２２】
国際公開第２００６−０６１１８２号には、配位子の配位原子が炭素及び窒素である６員キレート環を有する金属錯体が記載されている。
【００２３】
さらに、驚くべきことに、以下に詳細に記載する所定の金属キレート錯体が、特に、寿命、効率及び加熱に対する安全性に関して有機エレクトロルミネセンスデバイスに著しい改善をもたらすことが見出された。これは特に緑色及び青色リン光エレクトロルミネセンスデバイスに当てはまる。したがって、本発明は、有機エレクトロルミネセンスデバイスに用いることのできる特に好適な金属錯体に関する。また、本発明は、これら錯体を含有する有機エレクトロルミネセンスデバイスに関する。
【００２４】
本発明は、式（２）で表される部分構造Ｍ（Ｌ）ｎを含む式（１）で表される化合物を提供する。
【化２】
0005864525.tif 000003
【化３】
0005864525.tif 000004
【００２５】
式中、使用された記号および添え字には以下が適用される。
【００２６】
Ｍは、遷移金属である。
【００２７】
Ｅは、出現するごとに同一であるかまたは異なり、各々においてｓｐ２混成炭素又は窒素原子である。
【００２８】
Ｚは、出現するごとに同一であるかまたは異なり、各々においてＣ(Ｒ)２又はＮＲである。
【００２９】
Ｃｙ１、Ｃｙ２は、出現するごとに同一であるかまたは異なり、各々においてＮ原子を介してＭに配位する置換又は無置換の複素環であり、基Ｚと結合していてもよい。
【００３０】
Ｒは、出現するごとに同一であるかまたは異なり、各々は、Ｈ、Ｄ、Ｆ、ＣＮ、１〜４０個の炭素原子を有する直鎖アルキル又はアルコキシ基、３〜４０個の炭素原子を有する分岐もしくは環式アルキル又はアルコキシ基、２〜４０個の炭素原子を有するアルケニル基又はアルキニル基であり、各々において、１又は２以上の非隣接ＣＨ２基は、−Ｒ２Ｃ＝ＣＲ２−、−Ｃ≡Ｃ−、Ｓｉ(Ｒ２)２、Ｇｅ(Ｒ２)２、Ｓｎ(Ｒ２)２、−Ｏ−、−Ｓ−、−ＮＲ２−、−(Ｃ＝Ｏ)−、−(Ｃ＝ＮＲ2)−、−Ｐ＝Ｏ(Ｒ２)−、ＳＯ、ＳＯ２又は−ＣＯＮＲ２−により置き換えられていてもよく、また、１以上のＨ原子はＦにより置き換えられていてもよく、あるいは、５〜６０個の芳香族環原子を有する芳香族又は芳香族複素環、５〜６０個の芳香族環原子を有するアリールオキシ又はヘテロアリールオキシ基であり、各々は、１以上の非芳香族ラジカルＲ２により置換されていてもよく、あるいは、これらの系の２、３又は４つの組み合わせであり、ここでＲは、環Ｃｙ１及び／又はＣｙ２の一方又は双方と共に脂肪族、芳香族又は芳香族複素環系を更に形成していてもよい。
【００３１】
Ｒ２は、出現するごとに同一であるかまたは異なり、１〜２０個のＣ原子を有する脂肪族炭化水素、５〜３０個の芳香族環原子を有する芳香族又は芳香族複素環系からなる群から選択される。ここで１以上のＨ原子は、Ｆ、Ｃｌ、Ｂｒ、Ｉ、ＣＮ又はＮＯ２により置き換えられていてもよく、２以上の隣接する置換基Ｒ２は、それらが結合する原子と共に単環又は多環の脂肪族、芳香族又は芳香族複素環系を形成する。
【００３２】
ｎは１、２又は３である。
【００３３】
式（１）中、
配位子Ｌ’及びＬ”は、同一又は異なり、単座、二座又は三座キレート配位子から選択され、配位子Ｌと結合していてもよい。
【００３４】
ｍ、ｏは、出現するごとに同一であるかまたは異なり、各々が０、１又は２であり、且つ、ｎ＋ｍ＋ｏ＝２又は３である。
【００３５】
但し、ｎ＝１であり、且つ、Ｌが四座配位子であるとき、式（２）はＭ−Ｃ結合を有さないか、一つのみ有し、もしくは、式（２）は四座環状配位子を有する。
【００３６】
また、式（１）で表される化合物から下式で表される化合物を除く。
【化４】
0005864525.tif 000005
【００３７】
式中、Ｒ及びｍは上記で特定された意味と同じ意味を表す。
【００３８】
Ｍ１は、遷移金属である。
【００３９】
Ｙ１は、出現するごとに同一であるかまたは異なり、Ｈ、ハロゲン、カルボキシル、カルボキシレート、アルキルもしくは官能化アルキル基、ＯＨ又はアミノ基である。
【００４０】
Ｙ２は、出現するごとに同一であるかまたは異なり、Ｈ、ハロゲン、アルコキシ、ＯＨ、ニトロ又はアミノ基である。
【００４１】
Ｌ’’’は、配位子である。
【００４２】
添え字ｎ、ｍ及びｏは、金属Ｍにおける配位数が、金属に応じてこの金属の通常の配位数に全部で相当するように選択される。遷移金属については、これは、金属に応じて配位数４、５又は６であり、すなわち、添え字ｎ、ｍ及びｏは、遷移金属については、これらの配位部位が配位子Ｌに結合した更なるドナー基により飽和していない場合には、通常、１、２又は３である。金属配位化合物が異なる配位数を有すること、すなわち、金属及び金属の酸化状態に応じて、異なる数の配位子と結合することは一般に知られている。有機金属化学又は配位化学の分野における当業者の通常の専門知識には、異なる酸化状態における金属及び金属イオンの好ましい配位数が含まれるので、金属及びその酸化状態、並びに、式（２）の配位子の正確な構造に応じた好適な態様において、当業者が好適な数の更なる配位子を使用し、このために添え字ｎ、ｍ及びｏを選択することは容易であろう。更に、本発明に係る金属錯体及び／又は部分構造Ｍ−Ｌｎは、使用される金属の酸化状態に応じて荷電され得、あるいは荷電され得ない。錯体が荷電される場合、錯体は対応する対イオンを更に含む。
【００４３】
本発明の目的上、アリール基は６−６０個のＣ原子を含み、本発明の目的上、ヘテロアリール基は１−５９個のＣ原子と少なくとも１つのヘテロ原子を含み、Ｃ原子とヘテロ原子の合計は少なくとも５個である。ヘテロ原子は、好ましくは、Ｎ、Ｏ及び／又はＳから選択される。ここでアリール基又はヘテロアリール基は、単一の芳香族環（すなわちベンゼン）又は単一の芳香族複素環（例えば、ピリジン、ピリミジン、チオフェン等）、または、縮合アリール又はヘテロアリール基（例えば、ナフタレン、アントラセン、フェナントレン、キノリン、イソキノリン等）のいずれかを意味すると捉えられる。本発明の目的上、環状カルベンは、中性Ｃ原子を介して金属に結合する環状基である。ここで環状基は、飽和又は不飽和であり得る。ここで好ましいものはアージュエンゴ（Arduengo）カルベン、すなわち、二つの窒素原子がカルベンＣ原子に結合したカルベンである。５員アージュエンゴカルベン環又は他の不飽和５員カルベン環は、本発明の目的上同様にアリール基とみなされる。
【００４４】
本発明の目的上、芳香族環系は環系に６−６０個のＣ原子を含む。本発明の目的上、芳香族複素環系は環系に１−５９個のＣ原子と少なくとも１個のヘテロ原子を含み、Ｃ原子とヘテロ原子の合計が少なくとも５個である。ヘテロ原子は、好ましくは、Ｎ、Ｏ及び／又はＳから選択される。本発明の目的上、芳香族又は芳香族複素環系は、必ずしもアリール又はヘテロアリール基だけを含む必要はないが、代わりに、更に複数のアリール又はヘテロアリール基が非芳香族単位（好ましくは、Ｈ以外の原子の１０％未満）、例えばＣ、Ｎ又はＯ原子により結合し得る系を意味すると捉えられることを意図する。したがって、例えば、９，９’−スピロビフルオレン、９，９−ジアリールフルオレン、トリアリールアミン、ジアリールエーテル、スチルベン等の系もまた、本発明の目的上芳香族環系を意味すると捉えられることを意図し、２以上のアリール基が、例えば、直鎖又は環状アルキル基又はシリル基により遮られている系についても同様である。
【００４５】
本発明の目的上、Ｃ１−Ｃ４０アルキル基（個々のＨ原子又はＣＨ２基は上述した基により更に置き換えられていてもよい）は、好ましくは、ラジカル：メチル、エチル、ｎ−プロピル、ｉ−プロピル、ｎ−ブチル、ｉ−ブチル、ｓ−ブチル、ｔ−ブチル、２−メチルブチル、ｎ−ペンチル、ｓ−ペンチル、ｔｅｒｔ−ペンチル、２−ペンチル、シクロペンチル、ｎ−ヘキシル、ｓ−ヘキシル、ｔｅｒｔ−ヘキシル、２−ヘキシル、３−ヘキシル、シクロヘキシル、２−メチルペンチル、ｎ−ヘプチル、２−ヘプチル、３−ヘプチル、４−ヘプチル、シクロヘプチル、１−メチルシクロヘキシル、ｎ−オクチル、２−エチルヘキシル、シクロオクチル、１−ビシクロ［２．２．２］オクチル、２−ビシクロ［２．２．２］オクチル、２−（２，６−ジメチル）オクチル、３−（３，７−ジメチル）オクチル、トリフルオロメチル、ペンタフルオロ又は２，２，２−トリフルオロエチルを意味すると捉えられる。アルケニル基は、例えば、エテニル、プロペニル、ブテニル、ペンテニル、シクロペンテニル、ヘキセニル、シクロヘキセニル、ヘプテニル、シクロヘプテニル、オクテニル又はシクロオクテニルを意味すると捉えられる。アルキニル基は、例えば、エチニル、プロピニル、ブチニル、ペンチニル、ヘキシニル、ヘプチニル又はオクチニルを意味すると捉えられる。Ｃ１−Ｃ４０アルコキシ基は、好ましくは、メトキシ、トリフルオロメトキシ、エトキシ、ｎ−プロポキシ、ｉ−プロポキシ、ｎ−ブトキシ、ｉ−ブトキシ、ｓ−ブトキシ、ｔ−ブトキシ又は２−メチルブトキシを意味すると捉えられる。５−６０個の芳香族環原子を有する芳香族又は芳香族複素環系は、各々において上述したラジカルＲにより置換されていてもよく、所望される位置を介して芳香族又は芳香族複素環基に連結されていてもよく、特に、ベンゼン、ナフタレン、アントラセン、フェナントレン、ベンズアントラセン、ピレン、クリセン、ペリレン、フルオランテン、ナフタセン、ペンタセン、ベンゾピレン、ビフェニル、ビフェニレン、テルフェニル、フルオレン、スピロビフルオレン、ジヒドロフェナントレン、ジヒドロピレン、テトラヒドロピレン、シス又はトランス−インデノフルオレン、トルキセン、イソトルキセン、スピロトルキセン、スピロイソトルキセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ−５，６−キノリン、ベンゾ−６，７−キノリン、ベンゾ−７，８−キノリン、フェノチアジン、フェノキサジン、ピラゾール、インダゾール、イミダゾール、ベンズイミダゾール、ナフトイミダゾール、フェナントルイミダゾール、ピリジムイミダゾール、ピラジンイミダゾール、キノキサリンイミダゾール、オキサゾール、ベンゾオキサゾール、ナフトオキサゾール、アントロオキサゾール、フェナントロオキサゾール、イソオキサゾール、１，２−チアゾール、１，３−チアゾール、ベンゾチアゾール、ピリダジン、ベンゾピリダジン、ピリミジン、ベンゾピリミジン、キノキサリン、１，５−ジアザアントラセン、２，７−ジアザピレン、２，３−ジアザピレン、１，６−ジアザピレン、１，８−ジアザピレン、４，５−ジアザピレン、４，５，９，１０−テトラアザペリレン、ピラジン、フェナジン、フェノキサジン、フェノチアジン、フルオルビン、ナフチリジン、アザカルバゾール、ベンゾカルボリン、フェナントロリン、１，２，３−トリアゾール、１，２，４−トリアゾール、ベンゾトリアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール、１，３，５−トリアジン、１，２，４−トリアジン、１，２，３−トリアジン、テトラゾール、１，２，４，５−テトラジン、１，２，３，４−テトラジン、１，２，３，５−テトラジン、プリン、プテリジン、インドリジン及びベンゾチアジアゾールから誘導される基を意味すると捉えられる。
【００４６】
本発明の目的上、環状アルキル、アルコキシ又はチオアルコキシ基（個々のＨ原子又はＣＨ２基は上述した基により更に置き換えられていてもよい）は、好ましくは、ラジカル：シクロブチル、シクロペンチル、シクロヘキシル、シクロヘプチル、シクロオクチル、テトラヒドロフラン、ペンタメチレンオキシド、ヘキサメチレンオキシド、テトラメチレンスルフィド、ペンタメチレンスルフィド等を意味すると捉えられる。多環式アルキル、アルコキシ又はチオアルコキシ基は、２以上の上記環状基が１以上の結合を介して連結しているか、２以上の上記気が互いに縮合環系を形成していることを意味する。また、例えば、ビシクロ［２．１．１］ヘキサン、ビシクロ［２．２．１］ヘプタン、ビシクロ［２．２．２］オクタン、アダマンタン（トリシクロ［３．３．１．１］デカン）等の二環式、三環式又は多環基も包含される。
【００４７】
Ｃｙ１及びＣｙ２は、好ましくは芳香族複素環基である。また、環式、脂肪族、芳香族又は芳香族複素環がＣｙ１及びＣｙ２に更に縮合していてもよく、及び／又は、Ｃｙ１及び／又はＣｙ２は勿論置換されていてもよい。ここで、好ましい置換基は、後述するラジカルＲ１である。
【００４８】
更なる態様において、式（２）で表される部分構造は、式（３）により表されることが好ましい。
【化５】
0005864525.tif 000006
【００４９】
式中、記号及び添え字は上記に定義された意味と同じ意味を表す。式（３）又は（４）中の置換基Ｚは、環Ｃｙ３の一部であり、Ｃｙ１又はＣｙ２と共に脂肪族、芳香族又は芳香族複素環系を形成する。
【００５０】
本発明によれば、式（２）により表される部分構造は式（４）により表されることもまた好ましい。
【化６】
0005864525.tif 000007
【００５１】
式中、記号及び添え字は上記に定義された意味と同じ意味を表す。この態様において、Ｚは、２つの環Ｃｙ３及びＣｙ４の一部であり、Ｃｙ１及びＣｙ２と共に脂肪族、芳香族又は芳香族複素環系を形成する。
【００５２】
基Ｃ＝Ｚの結合順序（binding order）は、好ましくは＞１〜２であり、より好ましくは１．５〜２である。結合順序の２は、実際の二重結合を意味し、一方、結合順序の１．５は共役芳香族又は芳香族複素環系を示す。
【００５３】
本発明の他の態様において、式（２）により表される部分構造は式（５）又は（６）により表される。
【化７】
0005864525.tif 000008
【００５４】
式中、記号及び添え字は上記に定義された意味と同じ意味を表す。
【００５５】
Ｘは、出現するごとに同一であるかまたは異なり、Ｃ（Ｒ１）又はＮである。但し、Ｎにより表される隣接するＸは最大で２つである。
【００５６】
Ｒ１は、出現するごとに同一であるかまたは異なり、Ｈ、Ｄ、Ｆ、Ｃｌ、Ｂｒ、Ｉ、ＣＮ、ＮＯ２、ＣＮＯ、ＮＣＳ、ＳＣＮ、ＣＦ３、１〜４０個の炭素原子を有する直鎖アルキル、アルコキシ又はチオアルコキシ基、３〜４０個の炭素原子を有する分岐、環式又は多環式アルキル、アルコキシ又はチオアルコキシ基、２〜４０個の炭素原子を有するアルケニル又はアルキニル基（各々は、１以上のＲ２基により置き換えられていてもよく、各々において、１つのＣＨ２基又は２以上の非隣接ＣＨ２基は、−Ｒ２Ｃ＝ＣＲ２−、−Ｃ≡Ｃ−、Ｓｉ(Ｒ２)２、Ｇｅ(Ｒ２)２、Ｓｎ(Ｒ２)２、Ｃ＝Ｏ、Ｃ＝Ｓ、Ｃ＝Ｓｅ、Ｃ＝ＮＲ２、Ｐ(＝Ｏ)(Ｒ２)、ＳＯ、ＳＯ２、ＮＲ２、Ｏ、Ｓ又はＣＯＮＲ２−により置き換えられていてもよく、１以上のＨ原子は、Ｆ、Ｃｌ、Ｂｒ、Ｉ、ＣＮ又はＮＯ２により置き換えられていてもよい。）、又は、５〜６０個の芳香族環原子を有する芳香族又は芳香族複素環系（これらは１以上のラジカルＲ２により置換されていてもよい）、５〜６０個の芳香族環原子を有するアリールオキシ又はヘテロアリールオキシ基（これらは１以上のラジカルＲ２により置換されていてもよい。）、あるいは、上記系の組み合わせからなる群から選択され、ここで、２以上の隣接する置換基Ｒ１は、それらが結合する原子と共に単環又は複素環の脂肪族、芳香族又は芳香族複素環系を形成していてもよく、該環系は１以上のラジカルＲ２により置換されていてもよい。
【００５７】
Ｒ２は、出現するごとに同一であるかまたは異なり、１〜２０個のＣ原子を有する脂肪族炭化水素、５〜３０個の芳香族環原子を有する芳香族又は芳香族複素環系からなる群から選択され、ここで１以上のＨ原子は、Ｆ、Ｃｌ、Ｂｒ、Ｉ、ＣＮ又はＮＯ２により置き換えられていてもよく、２以上の隣接する置換基Ｒ２は、それらが結合する原子と共に単環又は多環の脂肪族、芳香族又は芳香族複素環系を形成する。
【００５８】
Ｃｙ３、Ｃｙ４、Ｃｙ５は、出現するごとに同一であるかまたは異なり、脂肪族、芳香族又は芳香族複素環系を形成するように選択される。
【００５９】
更なる態様において、式（２）により表される部分構造は式（７）又は（８）により表されることが好ましい。
【化８】
0005864525.tif 000009
【００６０】
式中の記号及び添え字は、上記で定義された意味と同じ意味を表す。
【００６１】
本発明に係る更なる部分構造Ｍ（Ｌ）ｎは、式（９）又は（１０）により表される部分構造である。
【化９】
0005864525.tif 000010
【００６２】
式中の記号及び添え字は、上記で定義された意味と同じ意味を表す。
【００６３】
金属Ｍは、好ましくは、Ｚｒ、Ｈｆ、Ｍｏ、Ｗ、Ｒｕ、Ｏｓ、Ｒｈ、Ｉｒ、Ｎｉ、Ｐｄ、Ｐｔ、Ｃｕ、Ａｇ及びＡｕからなる群から選択され、特に好ましくはＩｒ、Ｐｔ及びＣｕである。
【００６４】
本発明において、Ｒ１は、より好ましくは、出現するごとに同一であるかまたは異なり、Ｈ、Ｄ、Ｆ、Ｂｒ、Ｉ、ＣＮ、１〜６個のＣ原子を有する直鎖アルキル、アルコキシ又はチオアルコキシ基、３〜６個のＣ原子を有する分岐又は環式アルキル、アルコキシ又はチオアルコキシ基（これらは１以上のＲ２基により置換されていてもよく、各々において、１つのＣＨ２基又は２以上の非隣接ＣＨ２基は、Ｒ２Ｃ＝ＣＲ２、Ｃ＝Ｏ、ＮＲ２、Ｏ又はＳにより置き換えられていてもよく、１以上のＨ原子は、Ｆ、Ｂｒ、Ｉ又はＣＮにより置き換えられていてもよい。）、５〜２０個の芳香族環原子を有する芳香族又は芳香族複素環系（これらは１以上のラジカルＲ２により置換されていてもよい）、５〜２０個の芳香族環原子を有するアリールオキシ又はヘテロアリールオキシ基（これらは１以上のラジカルＲ２により置換されていてもよい。）、あるいは、上記系の組み合わせからなる群から選択され、ここで、２以上の隣接する置換基Ｒ１は、単環又は多環の脂肪族、芳香族又は芳香族複素環系を形成し（該環系は１以上のラジカルＲ２により置換されていてもよい。）、配位しているＮ原子に対してオルト位にあるＣ原子は、Ｍと共に環を形成していてもよい。
【００６５】
特に好ましいＲ１は、メチル基、エチル、ｉ−プロピル、ｔ−ブチル、フェニル、ｏ−／ｍ−／ｐ−ビフェニル、ｏ−／ｍ−／ｐ−又は分岐テルフェニル、１−／２−ナフチル、２−／３−／４−ピリジル及びジアジン（diacine）であり、ジアジンは、好ましくは、ピラジン、ピリダジン、ピリミジン又はこれらの誘導体から選択される。
【００６６】
特に好ましい態様において、部分構造Ｍ（Ｌ）ｎにおける配位子Ｌｎは、三座又は四座配位子であり、式（１１）又は（１２）において示される。
【化１０】
0005864525.tif 000011
【００６７】
式中の記号及び添え字は、上記で定義された意味と同じ意味を表す。Ｒ３は、Ｍに配位する基であり、５、６又は７員環キレートが形成されるように選択され、Ｃ、Ｎ、Ｐ、Ｏ、Ｓ又はこれらの組み合わせから選択されるドナー基を含む。
【００６８】
式（１２）中の半サイクルは、脂肪族、芳香族又は芳香族複素環系を形成するのに必要な基を表すが、必ず存在するものではない。
【００６９】
式（１１）又は（１２）により表される更なる部分構造は、式（１３）又は（１４）により表される。
【化１１】
0005864525.tif 000012
【００７０】
式中、記号及び添え字は、上記に定義された意味と同じ意味を表す。Ｒ３は、好ましくは、ドナー基Ｃ、Ｎ、Ｐ、Ｏ、Ｓ又はこれらの組み合わせを介して金属Ｍに結合している。
【００７１】
好ましい炭素含有ドナー基Ｒ３は、アセチリド、及び、脂肪族又は芳香族イソニトリルである。
【００７２】
好ましい窒素含有ドナー基Ｒ３は、芳香族窒素含有複素環、脂肪族アミン（好ましくはＣ１−Ｃ２０アルキル基、より好ましくはＣ１−Ｃ１０アルキル基、更に好ましくはＣ１−Ｃ４アルキル基含有）、脂肪族環状アミン（例えば、ピロリジン、ピペリジン又はモルホリン）、ニトリル、アミド、イミド及びイミンであり、各々は、基Ｒにより置換されていてもよく、置換されていなくてもよい。
【００７３】
好ましいリン含有ドナー基Ｒ３は、ＰＦ２、Ｐ（ＮＲ４２）２（式中、Ｒ４は、出現するごとに同一であるかまたは異なり、上記に定義された意味のＣ１−Ｃ２０アルキル基又はアリールもしくはヘテロアリール基、アルキル−、アリール−又は混合したアルキルアリールホスフィン、アルキルハロ−、アリールハロ−又は混合したアルキルアリールハロホスフィン（ここでハロゲンは、各々において、Ｆ、Ｃｌ、Ｂｒ又はＩ）、アルキル−、アリール−又は混合したアルキルアリールホスファイト、又はホスファ芳香族化合物（例えば、ホスファベンゼンなど）であり、各々は、基Ｒにより置換されていてもよく、置換されていなくてもよい。ここで、アルキル基は、好ましくはＣ１−Ｃ２０アルキル基、より好ましくはＣ１−Ｃ１０アルキル基、特に好ましくはＣ１−Ｃ４アルキル基である。アリール基は、ヘテロアリール基を意味するとも捉えられる。これらの基は上記に定義された通りである。
【００７４】
好ましい酸素含有ドナー基Ｒ３は、フェノール、アルコール、アルコラート、開鎖又は環式の脂肪族又は芳香族エーテル、酸素複素環（例えば、フラン）、アルデヒド、ケトン、ホスフィンオキシド基、フォスフェイト、ホスホナート、ボラート、シリケート、スルホキシド基、カルボキシレート、フェノール、フェノラート、オキシム、ヒドロキサメート、β−ケト酸塩（β-ketoketonate）、β−ケトエステル及びβ−ジエステルであり、各々は、基Ｒにより置換されていてもよく、置換されていなくてもよく、最後に記載した基は二座キレート配位子を表す。これらの基におけるアルキル基は、好ましくはＣ１−Ｃ２０アルキル基、より好ましくはＣ１−Ｃ１０アルキル基、特に好ましくはＣ１−Ｃ４アルキル基である。アリール基は、ヘテロアリール基を意味するとも捉えられる。これらの基は上記に定義された通りである。
【００７５】
好ましい硫黄含有ドナー基Ｒ３は、硫黄芳香族複素環基、脂肪族又は芳香族チオール及びチオラート、開鎖又は環式チオエーテル、チオカルボニル基、硫化ホスフィン、ホスフィンスルフィド及びチオカルボキシレートであり、各々は、基Ｒにより置換されていてもよく、置換されていなくてもよい。これらの基におけるアルキル基は、好ましくはＣ１−Ｃ２０アルキル基、より好ましくはＣ１−Ｃ１０アルキル基、特に好ましくはＣ１−Ｃ４アルキル基である。アリール基は、ヘテロアリール基を意味するとも捉えられる。これらの基は上記に定義された通りである。
【００７６】
二座キレート基Ｒ３は、これらのドナー基の二つを組み合わせることによりこれらのドナー基からも形成されることができる。これらの二つの基は、同一でも異なっていてもよく、同一又は異なるドナー原子を有する。これらの基は１以上のラジカルＲにより置換されていてもよい。この種の二座キレート基の例としては、置換又は無置換のβ−ケトネート（β-ketoketonate）、β−ケトエステル、β−ジエステル、アミノカルボン酸から誘導されたカルボキシレート（例えば、ピリジン−２−カルボン酸、キノリン−２−カルボン酸、グリシン、ジメチルグリシン、アラニン又はジメチルアミノアラニン）、イミノアセトネート（iminoacetoacetonate）、ヒドロキサメート、ピリジルホスフィン、α−ホスフィノカルボキシレート、グリコールエーテル、エーテルアルコラート、ジアルコールから誘導されたジアルコラート（例えば、エチレングリコール又は１，３−プロピレングリコール）、ジチオールから誘導されたジチオラート（例えば、１，２−エチレンジチオール又は１，３−プロピレンジチオール）、ジアミン（例えば、エチレンジアミン、プロピレンジアミン又はシス−もしくはトランス−ジアミノシクロヘキサン）、イミン（例えば、２−［１−（フェニルイミノ）エチル］ピリジン、２−［１−（２−メチルフェニルイミノ）エチル］ピリジン、２−［１−（２，６−ジ−イソ−プロピルフェニルイミノ）エチル］ピリジン、２−［１−（メチルイミノ）エチル］ピリジン、２−［１−（エチルイミノ）エチル］ピリジン、２−［１−（イソ−プロピルイミノ）エチル］ピリジン又は２−［１−（ｔｅｒｔ−ブチルイミノ）エチル］ピリジン）、ジイミン（例えば、１，２−ビス（メチルイミノ）エタン、１，２−ビス（エチルイミノ）エタン、１，２−ビス（イソ−プロピルイミノ）エタン、１，２−ビス（ｔｅｒｔ−ブチルイミノ）エタン、２，３−ビス（メチルイミノ）ブタン、２，３−ビス（エチルイミノ）ブタン、２，３−ビス（イソ−プロピルイミノ）ブタン、２，３−ビス（ｔｅｒｔ−ブチルイミノ）ブタン、１，２−ビス（フェニルイミノ）エタン、１，２−ビス（２−メチルフェニルイミノ）エタン、１，２−ビス（２，６−ジ−イソ−プロピルフェニルイミノ）エタン、１，２−ビス（２，６−ジ−ｔｅｒｔ−ブチルフェニルイミノ）エタン、２，３−ビス（フェニルイミノ）ブタン、２，３−ビス（２−メチルフェニルイミノ）ブタン、２，３−ビス（２，６−ジ−イソ−プロピルフェニルイミノ）ブタン又は２，３−ビス（２，６−ジ−ｔｅｒｔ−ブチルフェニルイミノ）ブタン）、ジホスフィン（例えば、ビス（ジフェニルホスフィノ）メタン、ビス（ジフェニルホスフィノ）エタン、ビス（ジフェニルホスフィノ）プロパン、ビス（ジメチルホスフィノ）メタン、ビス（ジメチルホスフィノ）エタン、ビス（ジメチルホスフィノ）プロパン、ビス（ジ−ｔｅｒｔ−ブチルホスフィノ）メタン、ビス（ジ−ｔｅｒｔ−ブチルホスフィノ）エタン、ビス（ジ−ｔｅｒｔ−ブチルホスフィノ）プロパン）、サリチルイミンから誘導されたサリチルイミナート（例えば、メチルサリチルイミン、エチルサリチルイミン又はフェニルサリチルイミン）等が挙げられる。
【００７７】
配位子Ｌは、中性電荷、正電荷又は負電荷であり得る。中性錯体が好ましい。
【００７８】
式（１）により表される化合物における配位子Ｌ’及びＬ’’は、好ましくは、中性、モノアニオン、ジアニオン又はトリアニオン配位子であり、特に好ましくは、中性又はモノアニオン配位子である。これらは、好ましくは、単座、二座又は三座、すなわち、１つ、２つ又は３つの配位部位を有する。
【００７９】
好ましい中性の単座配位子は、一酸化炭素、ＮＯ、イソニトリル（例えば、ｔｅｒｔ−ブチルイソニトリル、シクロヘキシルイソニトリル、アダマンチルイソニトリル、フェニルイソニトリル、メシチルイソニトリル、２，６−ジメチルフェニルイソニトリル、２，６−ジ−イソ−プロピルフェニルイソニトリル、２，６−ジ−ｔｅｒｔ−ブチルフェニルイソニトリル）、アミン（例えば、トリメチルアミン、トリエチルアミン、モルホリン）、ホスフィン（例えば、トリフルオロホスフィン、トリメチルホスフィン、トリシクロヘキシルホスフィン、トリ−ｔｅｒｔ−ブチルホスフィン、トリフェニルホスフィン、トリス（ペンタフルオロフェニル）ホスフィン、ホスファイト（例えば、トリメチルホスファイト、トリエチルホスファイト）、アルシン（例えば、トリフルオロアルシン、トリメチルアルシン、トリシクロヘキシルアルシン、トリ−ｔｅｒｔ−ブチルアルシン、トリフェニルアルシン（triphenylarsinine）、トリス（ペンタフルオロフェニル）アルシン）、スチビン（例えば、トリフルオロスチビン、トリメチルスチビン、トリシクロヘキシルスチビン、トリ−ｔｅｒｔ−ブチルスチビン、トリフェニルスチビン、トリス（ペンタフルオロフェニル）スチビン）、及び、窒素含有複素環化合物（例えば、ピリジン、ピリダジン、ピラジン、ピリミジン、トリアジン）から選択される。
【００８０】
好ましいモノアニオン性一座配位子は、水素化物、重水素化物、ハライドＦ、Ｃｌ、Ｂｒ及びＩ、アルキルアセチリド（例えば、メチル−Ｃ≡Ｃ−、ｔｅｒｔ−ブチル−Ｃ≡Ｃ−）、アリールアセチリド（例えば、フェニル−Ｃ≡Ｃ−）、シアン化合物、シアナート、イソシアナート、チオシアナート、イソチオシアナート、脂肪族又は芳香族アルコラート（例えば、メタノラート、エタノラート、プロパノラート、イソ−プロパノラート、ｔｅｒｔ−ブチラート、フェノラート）、脂肪族又は芳香族チオアルコラート（例えば、メタンチオラート、エタンチオラート、プロパンチオラート、ｉｓｏ−プロパンチオラート、ｔｅｒｔ−チオブチラート、チオフェノラート）、アミド（例えば、ジメチルアミド、ジエチルアミド、ジ−イソ−プロピルアミド、モルホリン）、カルボキシレート（例えば、アセテート、トリフルオロアセテート、プロピオネート、ベンゾエート、及び、アニオン性窒素含有複素環化合物（例えば、ピロリド、イミダゾリド、ピラゾリド）から選択される。これらの基におけるアルキル基は、好ましくはＣ１−Ｃ２０アルキル基、より好ましくはＣ１−Ｃ１０アルキル基、特に好ましくはＣ１−Ｃ４アルキル基である。アリール基は、ヘテロアリール基を意味するとも捉えられる。これらの基は上記に定義された通りである。
【００８１】
好ましいジ−又はトリアニオン性配位子は、Ｏ２−、Ｓ２−、ナイトレン（Ｒ−Ｎ＝Ｍ（式中、Ｒは一般的な置換基を表す。）の形態における配位をもたらす。）又はＮ３−である。
【００８２】
好ましい中性、モノ又はジアニオン性二座又は多座配位子は、ジアミン（例えば、エチレンジアミン、Ｎ，Ｎ，Ｎ’，Ｎ’−テトラメチルエチレンジアミン、プロピレンジアミン、Ｎ，Ｎ，Ｎ’，Ｎ’−テトラメチルプロピレンジアミン、シス−もしくはトランス−ジアミノシクロヘキサン、シス−もしくはトランス−Ｎ，Ｎ，Ｎ’，Ｎ’−テトラメチルジアミノシクロヘキサン）、イミン（例えば、２−［１−（フェニルイミノ）エチル］ピリジン、２−［１−（２−メチルフェニルイミノ）エチル］ピリジン、２−［１−（２，６−ジ−イソ−プロピルフェニルイミノ）エチル］ピリジン、２−［１−（メチルイミノ）エチル］ピリジン、２−［１−（エチルイミノ）エチル］ピリジン、２−［１−（イソ−プロピルイミノ）エチル］ピリジン又は２−［１−（ｔｅｒｔ−ブチルイミノ）エチル］ピリジン）、ジイミン（例えば、１，２−ビス（メチルイミノ）エタン、１，２−ビス（エチルイミノ）エタン、１，２−ビス（イソ−プロピルイミノ）エタン、１，２−ビス（ｔｅｒｔ−ブチルイミノ）エタン、２，３−ビス（メチルイミノ）ブタン、２，３−ビス（エチルイミノ）ブタン、２，３−ビス（イソ−プロピルイミノ）ブタン、２，３−ビス（ｔｅｒｔ−ブチルイミノ）ブタン、１，２−ビス（フェニルイミノ）エタン、１，２−ビス（２−メチルフェニルイミノ）エタン、１，２−ビス（２，６−ジ−イソ−プロピルフェニルイミノ）エタン、１，２−ビス（２，６−ジ−ｔｅｒｔ−ブチルフェニルイミノ）エタン、２，３−ビス（フェニルイミノ）ブタン、２，３−ビス（２−メチルフェニルイミノ）ブタン、２，３−ビス（２，６−ジ−イソ−プロピルフェニルイミノ）ブタン、又は２，３−ビス（２，６−ジ−ｔｅｒｔ−ブチルフェニルイミノ）ブタン）、２つの窒素原子を含む複素環化合物（例えば、２，２’−ビピリジン、ｏ−フェナントロリン）、ジホスフィン（例えば、ビス（ジフェニルホスフィノ）メタン、ビス（ジフェニルホスフィノ）エタン、ビス（ジフェニルホスフィノ）プロパン、ビス（ジメチルホスフィノ）メタン、ビス（ジメチルホスフィノ）エタン、ビス（ジメチルホスフィノ）プロパン、ビス（ジエチルホスフィノ）メタン、ビス（ジエチルホスフィノ）エタン、ビス（ジエチルホスフィノ）プロパン、ビス（ジ−ｔｅｒｔ−ブチルホスフィノ）メタン、ビス（ジ−ｔｅｒｔ−ブチルホスフィノ）エタン、ビス（ジ−ｔｅｒｔ−ブチルホスフィノ）プロパン、１，３−ジケトンから誘導される１，３−ジケトネート（例えば、アセチルアセトン、ベンゾイルアセトン、１，５−ジフェニルアセチルアセトン、ジベンゾイルメタン、ビス（１，１，１−トリフルオロアセチル）メタン）、３−ケトエステルから誘導された３−ケトネート（例えば、アセト酢酸エチル）、アミノカルボン酸から誘導されたカルボキシレート（例えば、ピリジン−２−カルボン酸、キノリン−２−カルボン酸、グリシン、Ｎ，Ｎ−ジメチルグリシン、アラニン、Ｎ，Ｎ−ジメチルアミノアラニン）、サリチルイミンから誘導されたサリチルイミナート（例えば、メチルサリチルイミン、エチルサリチルイミン、フェニルサリチルイミン）、ジアルコールから誘導されたジアルコラート（例えば、エチレングリコール、１，３−プロピレングリコール）、及び、ジチオールから誘導されたジチオラート（例えば、１，２−エチレンジチオール、１，３−プロピレンジチオール）から選択される。
【００８３】
好ましい三座配位子は、窒素含有複素環式化合物（例えば、テトラキス（１−イミダゾリル）ボラート及びテトラキス（１−ピラゾリル）ボラート）である。
【００８４】
更に好ましいものとして、二座モノアニオン配位子（これは、金属と共に、少なくとも一つの金属−炭素結合を含むシクロメタル化５員環を形成する。）が挙げられる。これらは、特に有機エレクトロルミネセンスデバイス用のリン光性金属錯体の分野において通常使用される配位子、すなわち、フェニルピリジン、ナフチルピリジン、フェニルキノリン、フェニルイソキノリン等の種類の配位子であり、各々は１以上のラジカルＲにより置換されていてもよい。非常に多数のそのような配位子が、リン光エレクトロルミネセンスデバイスの分野における当業者に知られており、当業者であれば進歩性なしに式（１）により表される化合物のこの種の配位子Ｌ’及びＬ’’を更に選択することができるであろう。
【００８５】
同様に好ましい配位子Ｌ’及びＬ’’は、η５−シクロペンタジエニル、η５−ペンタメチルシクロペンタジエニル、η６−ベンゼン又はη７−シクロヘプタトリエニルであり、各々は１以上のラジカルＲにより置換されていてもよい。
【００８６】
配位子は、共役系であるか、または交差共役系のいずれかである。共役系は、置換基Ｒの少なくとも１つと環Ｃｙ１および／またはＣｙ２が芳香族又は芳香族複素環系を形成する際に生じる。一方で、交差共役系は、置換基ＲとＣｙ１またはＣｙ２が芳香族環系又は芳香族複素環を形成しない、すなわち、Ｒが脂肪族環系を形成するか、Ｃｙ１またはＣｙ２と共には環を形成しない場合に生じる。
【００８７】
本発明の特に好ましい態様において、配位子系は堅固な系であり、すなわち、２つの置換基Ｒは互いに環Ｃｙ１および環Ｃｙ２と共に６員環を形成する。
【００８８】
本発明のさらに特に好ましい態様において、２つ又は３つの配位子Ｌ及び／又はＬ’及び／又はＬ’’は、ラジカルＲ１を介して結合し、多座（polypodal）系又はクリプタンドを形成し得る。
【００８９】
式（２）の部分構造を形成する対応する配位子、並びに配位子Ｌ’およびＬ’’もまた、有機合成分野の当業者に既知である有機化学の通常の方法により調製することができる。
【００９０】
本発明の金属錯体は、基本的には、当業者に既知の様々な方法により調製することができる。
【００９１】
これらの方法は、式（１）の本発明の化合物を高い純度で、好ましくは９９％を超えて（１Ｈ−ＮＭＲおよび／またはＨＰＬＣを用いて決定）得ることを可能にする。
【００９２】
上記した本発明の化合物を、対応する共役、部分共役若しくは非共役オリゴマー、ポリマーまたはデンドリマーを製造するためのコモノマーとして用いることもできる。重合は好ましくは、臭素官能性を通じて達成される。つまり、これらを、特に、ポリフルオレン（例えば EP 842208 または WO 00/22026 に記載されている）、ポリスピロビフルオレン（例えば EP 707020 または EP 894107 に記載されている）、ポリ−パラ−フェニレン（例えば WO 92/18552 に記載されている）、ポリジヒドロフェナントレン（例えば WO 05/014689 に記載されている）、ポリフェナントレン（例えば未公開特許出願 DE 102004020298.2 に記載されている）、ポリインデノフルオレン（例えば WO 04/041901 および WO 04/113412 に記載されている）、ポリカルバゾール（例えば WO 04/070772 または WO 04/113468 に記載されている）、ポリケトン（例えば WO 05/040302 に記載されている）、ポリシラン（例えばWO 05/111113に記載されている）、若しくはポリチオフェン（例えば EP 1028136 に記載されている）に、またはこれらのタイプの種々の単位を含むコポリマーに共重合することができる。これらの単位を、ポリマーの側鎖中または主鎖中に形成することができ、または、これらの単位は、ポリマー鎖の分枝点を示してもよく（例えば、ＷＯ０６／００３０００に記載されている）、もしくはポリマー鎖の末端基を示してもよい。
【００９３】
従って本発明はまた、置換基Ｒ１のうちの少なくとも１つが、共役、部分共役若しくは非共役のポリマー、オリゴマーまたはデンドリマーの合成のためのパラジウムまたはニッケルにより触媒されるＣ−Ｃカップリング反応を可能にする基である式（１）の化合物の使用を提供する。Ｃ−Ｃカップリング反応を可能にする置換基は、好ましくは、Ｃｌ、Ｂｒ、Ｉ、Ｏ−トシレート、Ｏ−トリフラート、Ｏ−ＳＯ２Ｒ２、Ｂ（ＯＲ２）２、およびＳｎ（Ｒ２）３からなる群から選択され、特に好ましくはＢｒ、Ｏ−トリフラート、およびＢ（ＯＲ２）２の中から選択される（式中、Ｒ２は上記した通りであり、２つ以上のラジカルＲ２は互いに環系を形成していてもよい）。この基は環Ｃｙ１に結合していることが好ましく、特に好ましくは金属Ｍへの結合に対してパラ位で結合している。重合のためのモノマーとして用いることができるこれらの金属錯体は、同様に、本発明の好ましい態様である。
【００９４】
Ｃ−Ｃカップリング反応を可能にするこの基が錯体中に１つ、２つ若しくは３つ以上存在するかどうかに応じて、錯体はポリマーにおける末端基を示すか、ポリマー鎖中に直線的に取り込まれるか、またはポリマー鎖の分枝点を示す。さらに、適切に置換されている場合には、錯体は、側鎖であってもよいし、または直鎖のポリマー鎖、もしくは分枝したポリマー鎖であってもよい。
【００９５】
従って、本発明はまた、上記したラジカルＲおよびＲ１の少なくとも１つ（好ましくはＲ１）が、オリゴマー、ポリマーまたはデンドリマーへの結合を表す式（１）の化合物の１種以上を含む、共役、部分共役若しくは非共役のオリゴマー、ポリマーまたはデンドリマーも提供する。上記したものと同じ好ましさが、ポリマーおよびデンドリマー中の式（１）の単位に当てはまる。
【００９６】
上記したオリゴマー、ポリマー、コポリマーおよびデンドリマーは、有機溶媒中で良好な溶解性を示し、且つ、有機エレクトロルミネセンスデバイスにおいて高い効率と安定性を示す。さらにこれらのオリゴマー、ポリマーおよびデンドリマーは非常に熱的に安定である。したがって、本発明は更に、１以上の結合が、式（１）の錯体からポリマー、オリゴマー又はデンドリマーに存在する、式（１）の化合物の一種以上を含有するオリゴマー、ポリマー又はデンドリマーに関するものである。式（１）の化合物の結合に応じて、錯体は、オリゴマー又はポリマーの側鎖を形成するか、あるいは、主鎖に結合する。ポリマー、オリゴマー又はデンドリマーは、共役でも、部分共役でも、もしくは非共役であってもよい。オリゴマー又はポリマーは、直鎖、分岐又は樹枝状であってよい。
【００９７】
上記したものと同じ好ましさが、オリゴマー、デンドリマー及びポリマー中の式（１）の繰り返し単位に、完全に類似して当てはまる。
【００９８】
オリゴマー又はポリマーの調製のために、本発明に係るモノマーが更なるモノマーと共にホモ重合又は共重合される。
【００９９】
好ましいものはコポリマーであり、この場合に式（１）の単位は、好ましくは０．０１〜５０ｍｏｌ％の量、特に好ましくは０．１〜２０ｍｏｌ％の範囲で存在する。ポリマー骨格を形成する好適且つ好ましいコモノマーは、フルオレン（例えば、EP842208又はWO00/22026に記載されている）、スピロビフルオレン（例えば、EP707020, EP894107又はWO06/061181に記載されている）、パラ−フェニレン（例えば、WO92/18552に記載されている。）、カルバゾール（例えば、WO04/070772又はWO04/113468に記載されている。）、チオフェン（例えば、EP1028136に記載されている。）ジヒドロフェナントレン（例えばWO05/014689に記載されている。）、シス−及びトランス−インデノフルオレン（例えば、WO04/041901又はWO04/113412に記載されている。）、ケトン（例えば、WO05/040302に記載されている。）、フェナントレン（例えば、WO05/104264又はWO07/017066に記載されている。）、又はこれらの単位の複数から選択される。これら単位の合計の割合は、好ましくは、少なくとも５０ｍｏｌ％である。ポリマー、オリゴマー及びデンドリマーはまた、更なる単位、例えば、正孔−輸送単位（特にトリアリールアミン系）及び／又は電子−輸送単位を含んでいてもよい。
【０１００】
また、本発明の金属錯体は、さらに官能化させることができ、従って、拡張された金属錯体に変換することができる。ここで挙げることのできる例は、スズキ法を用いてアリールボロン酸による官能化か、またはハートウィッグ−ブッフバルト（Hartwig-Buchwald）法を用いて１級又は２級アミンによる官能化である。
【０１０１】
本発明の化合物、オリゴマー、ポリマー、デンドリマー、または式（１）の拡張された化合物は、電子部材、例えば有機発光デバイス／ダイオード（ＯＬＥＤ）、有機集積回路（Ｏ−ＩＣ）、有機電界効果トランジスタ（Ｏ−ＦＥＴ）、有機薄膜トランジスタ（Ｏ−ＴＦＴ）、有機太陽電池（Ｏ−ＳＣ）、有機発光トランジスタ（Ｏ−ＬＥＴ）、有機電界クエンチデバイス（organic field quench device）（Ｏ−ＦＱＤ）、発光電気化学セル（ＬＥＣ）、または有機レーザダイオード（Ｏ−ｌａｓｅｒ）における活性成分として用いられ、特に発光化合物として、特に好ましくはＯＬＥＤにおける三重項エミッターとして使用される。
【０１０２】
したがって、本発明は、更なる形態において、式（２）により表される部分構造Ｍ（Ｌ）ｎを含む式（１'）により表される化合物を含有する電子部材を提供する。
【化１２】
0005864525.tif 000013
【化１３】
0005864525.tif 000014
【０１０３】
式中、使用された記号および添え字には以下が適用される：
Ｍは、遷移金属である。
【０１０４】
Ｅは、出現するごとに同一であるかまたは異なり、各々はｓｐ２混成炭素又は窒素原子である。
【０１０５】
Ｚは、出現するごとに同一であるかまたは異なり、各々はＣ(Ｒ)２又はＮＲである。
【０１０６】
Ｃｙ１、Ｃｙ２は、出現するごとに同一であるかまたは異なり、各々はＮ原子を介してＭに配位する置換又は無置換の複素環であり、各々は基Ｚと結合していてもよい。
【０１０７】
Ｒは、出現するごとに同一であるかまたは異なり、各々は、Ｈ、Ｄ、Ｆ、ＣＮ、１〜４０個の炭素原子を有する直鎖アルキル又はアルコキシ基、３〜４０個の炭素原子を有する分岐もしくは環式アルキル又はアルコキシ基、２〜４０個の炭素原子を有するアルケニル基又はアルキニル基であり、各々において、１つのＣＨ２基又は２以上の非隣接ＣＨ２基は、−Ｒ２Ｃ＝ＣＲ２−、−Ｃ≡Ｃ−、Ｓｉ(Ｒ２)２、Ｇｅ(Ｒ２)２、Ｓｎ(Ｒ２)２、−Ｏ−、−Ｓ−、−ＮＲ２−、−(Ｃ＝Ｏ)−、−(Ｃ＝ＮＲ2)−、−Ｐ＝Ｏ(Ｒ２)−、ＳＯ、ＳＯ２又は−ＣＯＮＲ２−により置き換えられていてもよく、また、１以上のＨ原子はＦにより置き換えられていてもよく、あるいは、５〜６０個の芳香族環原子を有する芳香族又は芳香族複素環、５〜６０個の芳香族環原子を有するアリールオキシ又はヘテロアリールオキシ基であり、各々は、１以上の非芳香族ラジカルＲ２により置換されていてもよく、あるいは、これらの系の２、３又は４つの組み合わせであり、ここでＲは、環Ｃｙ１及び／又はＣｙ２の一方又は双方と共に脂肪族、芳香族又は芳香族複素環系を更に形成していてもよい。
【０１０８】
Ｒ２は、出現するごとに同一であるかまたは異なり、１〜２０個のＣ原子を有する脂肪族炭化水素、５〜３０個の芳香族環原子を有する芳香族又は芳香族複素環系からなる群から選択され、ここで、１以上のＨ原子は、Ｆ、Ｃｌ、Ｂｒ、Ｉ、ＣＮ又はＮＯ２により置き換えられていてもよく、２以上の隣接する置換基Ｒ２は、それらが結合する原子と共に単環又は多環の脂肪族、芳香族又は芳香族複素環系を形成する。
【０１０９】
ｎは１、２又は３である。
【０１１０】
式中、配位子Ｌ’及びＬ”は、同一であるかまたは異なり、単座、二座又は三座キレート配位子から選択され、これらは配位子Ｌと結合していてもよい。
【０１１１】
ｍ、ｏは、出現するごとに同一であるかまたは異なり、各々は０、１又は２であり、且つ、ｎ＋ｍ＋ｏ＝２又は３である。
【０１１２】
但し、ｎ＝１であり、且つ、Ｌが四座配位子であるとき、式（２）はＭ−Ｃ結合を有さないか、一つのみ有し、もしくは、式（２）は四座環状配位子である。
【０１１３】
電子部材は、特に有機発光デバイスにおいて、有機発光デバイス／ダイオード（ＯＬＥＤ）、有機集積回路（Ｏ−ＩＣ）、有機電界効果トランジスタ（Ｏ−ＦＥＴ）、有機薄膜トランジスタ（Ｏ−ＴＦＴ）、有機太陽電池（Ｏ−ＳＣ）、有機発光トランジスタ（Ｏ−ＬＥＴ）、有機電界クエンチデバイス（organic field quench device）（Ｏ−ＦＱＤ）、発光電気化学セル（ＬＥＣ）、または有機レーザダイオード（Ｏ−ｌａｓｅｒ）からなる群から選択される。
【０１１４】
有機エレクトロルミネセンスデバイス（ＯＬＥＤ）は、カソード、アノード及び少なくとも１つの発光層を含む。これらの層とは別に、ＯＬＥＤは更なる層、例えば、各々において、１以上の正孔注入層、正孔輸送層、正孔障壁層、電子輸送層、電子注入層、励起子障壁層、電荷発生層、及び／又は、有機あるいは無機ｐ／ｎ接合を含んでいてもよく、これらの層は、例えば、励起子障壁機能を有し、同様に２つの発光層の間に導入され得る。しかしながら、これらの各層は、必ず存在しなければならないものではないことが指摘されるべきである。有機エレクトロルミネセンスデバイスは、１層の発光層を含んでいてもよいし、複数の発光層を含んでいてもよく、少なくとも１層の発光層は、少なくとも１種の式（１）で表される化合物を含有する。複数の発光層が存在する場合には、これらは、好ましくは３８０ｎｍ〜７５０ｎｍに合計で複数の発光極大を有し、全体的に白光、すなわち、蛍光又はリン光を発し得る種々の発光化合物が、発光層において使用されることとなる。特に好ましいものとしては、３層が青色、緑色及びオレンジ色又は赤色発光を示す３層系（基本的構造については、例えば、）が挙げられる。WO05/011013を参照）。
【０１１５】
本発明の好ましい態様において、有機エレクトロルミネセンスデバイスは、発光層中に式（１）で表される化合物、又は、発光化合物として上記に示された好ましい態様を含む。これは、特に、金属ＭがＩｒ又はＰｔの場合である。
【０１１６】
式（１）で表される化合物が発光層中に発光化合物として使用される場合、１以上のマトリクス材料と組み合わせて使用されることが好ましい。式（１）で表される化合物とマトリクス材料の混合物は、エミッター及びマトリクス材料を含有する混合物全体を基準として、式（１）で表される化合物を、１〜９９体積％、好ましくは２〜９０体積％、より好ましくは３〜４０体積％、特に好ましくは５〜１５体積％含有する。これに対応して、該混合物は、エミッター及びマトリクス材料を含有する混合物全体を基準として、マトリクス材料を、９９〜１体積％、好ましくは９８〜１０体積％、より好ましくは９７〜６０体積％、特に好ましくは９５〜８５体積％含有する。
【０１１７】
好適なマトリクス材料は、ケトン、ホスフィンオキシド、スルホキシド及びスルホン（例えば、WO04/013080, WO04/093207, WO06/005627又はWO2010/006680に記載されている。）、トリアリールアミン、例えば、ＣＢＰ（Ｎ，Ｎ−ビスカルバゾールイルビフェニル）のカルバゾール誘導体、又は、WO05/039246, US2005/0069729, JP2004/288381, EP1205527又はWO08/086851に記載されたカルバゾール誘導体、インドロカルカルバゾール誘導体（例えば、WO07/063754又はWO08/056746に記載されている。）、インデノカルバゾール誘導体（例えば、WO10/136109又は未公開出願ＤＥ102009031021.5）、アザカルバゾール（例えば、EP1617710, EP1617711, EP1731584, JP2005/347160に記載されている。）、双極性マトリクス材料（例えば、WO07/137725）、シラン（例えば、WO05/111172に記載されている。）、アザボロール又はボロン酸エステル（例えば、WO06/117052に記載されている。）、トリアジン誘導体（例えば、WO2010/015306, WO07/063754又はWO08/056746に記載されている。）、又は亜鉛錯体（例えば、EP652273又はWO09/062578に記載されている。）である。
【０１１８】
本発明の更に好ましい態様において、式（１）で表される化合物又は上述した好ましい態様は、発光層中の発光化合物のためのマトリクス材料として使用される。
【０１１９】
式（１）で表される化合物又は上述した好ましい態様が発光層中で発光化合物のためのマトリクス材料として使用される場合、１以上のリン光材料（三重項エミッター）と組み合わせて使用されることが好ましい。本発明の目的上、リン光は、比較的高いスピン多重度（すなわち、スピン状態＞１）の励起状態からの、特に励起三重項状態又はＭＬＣＴ混合状態からの発光を意味すると捉えられる。本発明の目的上、すべての発光遷移金属錯体、特に発光イリジウム、白金及び銅錯体のすべては、三重項エミッターと見なされることを意図している。式（１）で表される化合物又は上述した好ましい態様と発光化合物の混合物は、エミッター及びマトリクス材料を含有する化合物全体を基準として、式（１）で表される化合物又は上述した好ましい態様を、９９〜１体積％、好ましくは９８〜１０体積％、より好ましくは９７〜６０体積％、特に好ましくは９５〜８５体積％含有する。これに対応して、該混合物は、エミッター及びマトリクス材料を含有する混合物全体を基準として、エミッターを、１〜９９体積％、好ましくは２〜９０体積％、より好ましくは３〜４０体積％、特に好ましくは５〜１５体積％含有する。
【０１２０】
好適なリン光化合物は、特に、好適な励起状態において発光する、好ましくは可視領域において発光する化合物であり、加えて、原子番号が２０より大きい、好ましくは３８より大きく且つ８４より小さい少なくとも１つの原子を含有する。使用されるリン光エミッターは、好ましくは、
銅、モリブデン、タングステン、レニウム、ルテニウム、オスミウム、ロジウム、イリジウム、パラジウム、白金、銀、金又はユウロピウムを含有する化合物であり、特にイリジウム又は白金を含有する化合物である。
【０１２１】
上述したエミッターの例は、出願WO00/70655、WO01/41512、WO02/02714、WO02/15645、EP1191613、EP1191612、EP1191614、WO05/033244又はWO09/118087に示されている。上述した式（１）で表される化合物又は上述した好ましい態様は、エミッターとして更に好適である。一般に、すべてのリン光錯体がリン光性ＯＬＥＤに関する先行技術に従い使用され、有機エレクトロルミネセンスの当業者に好適であることが知られ、当業者であれば進歩性なしに更なるリン光錯体を使用することができるであろう。
【０１２２】
本発明の更に好ましい態様において、式（１）で表される化合物又は上述した好ましい態様は、正孔障壁層中の正孔障壁材料として、及び／又は、電子輸送層中の電子輸送材料として使用される。ここで発光層は、蛍光性又はリン光性であり得る。
【０１２３】
本発明の更に好ましい態様において、式（１）で表される化合物又は上述した好ましい態様は、正孔輸送層又は正孔注入層中の正孔輸送材料として、及び／又は、励起子障壁層中の励起子障壁材料として使用される。
【０１２４】
また、材料が真空昇華装置内で１０−５ｍｂａｒ未満、好ましくは１０−６ｍｂａｒ未満の初期圧力において蒸着される昇華法により、１以上の層が形成されることを特徴とする有機エレクトロルミネセンスデバイスが好ましい。初期圧力を更に低くすること、例えば、１０−７ｍｂａｒ未満とすることも可能である。
【０１２５】
１以上の層がＯＶＰＤ（有機気相蒸着）法により、または搬送ガス昇華を用いて形成され、その場合に材料が１０−５ｍｂａｒから１ｂａｒの圧力において適用されることを特徴とする有機エレクトロルミネセンスデバイスも同様に好ましい。この方法の特別な場合として、ＯＶＪＰ（有機蒸気ジェット印刷）法があり、材料がノズルを介して直接適用され、それにより構造化される（例えば、M. S. Arnold 等、Appl. Phys. Lett. 2008、92、053301）。
【０１２６】
また、１以上の層が、例えばスピンコーティング、あるいは、所望される印刷法（例えばスクリーン印刷、フレキソ印刷、オフセット印刷又はノズル印刷等）などにより溶液から製造されることを特徴とする有機エレクトロルミネセンスデバイスが好ましいが、特にＬＩＴＩ（光誘導サーマルイメージング、熱転写印刷）又はインクジェット印刷により製造されることが特に好ましい。この目的上、溶解性化合物が必要であり、例えば、好適な置換により得られる。
【０１２７】
これらの方法は一般論として当業者に既知であり、式（１）で表される化合物又は上述した好ましい態様を含有する有機エレクトロルミネセンスデバイスに問題なく使用することができる。
【０１２８】
本発明は、上述した１以上の化合物、又は、オリゴマー、ポリマーもしくはデンドリマー、及び少なくとも１つの溶媒を含有する調製物（特に溶液）もまた包含するものである。
【０１２９】
本発明に係る部分構造Ｍ（Ｌ）ｎの化合物例を詳細に以下に示す。
【化１４】
0005864525.tif 000015
【化１５】
0005864525.tif 000016
【化１６】
0005864525.tif 000017
【化１７】
0005864525.tif 000018
【化１８】
0005864525.tif 000019
【化１９】
0005864525.tif 000020
【化２０】
0005864525.tif 000021
【化２１】
0005864525.tif 000022
【化２２】
0005864525.tif 000023
【化２３】
0005864525.tif 000024
【化２４】
0005864525.tif 000025
【化２５】
0005864525.tif 000026
【化２６】
0005864525.tif 000027
【化２７】
0005864525.tif 000028
【化２８】
0005864525.tif 000029
【化２９】
0005864525.tif 000030
【化３０】
0005864525.tif 000031
【化３１】
0005864525.tif 000032
【０１３０】
本発明の化合物は、従来技術による化合物に対して以下の利点を有する。
【０１３１】
１．本発明の化合物は高い熱的安定性を有する。従って、低分子量化合物を高真空下で分解を伴わずに蒸着することができ、またオリゴマー化合物、樹枝状化合物およびポリマー化合物も非常に熱的に安定であるため、損傷を伴うことなくデバイスを熱的に処理することができる。この性質はＯＬＥＤの再現性のある製造についての基本的な必要条件であり、特に駆動寿命について好ましい効果を有する。さらに、錯体を、精製およびデバイス製造において実質的に損失なく昇華させることができるために、これらレアメタルの化合物の資源保護的な利用が従って可能である。
【０１３２】
２．本発明の化合物は有機溶媒中で良好な溶解性を示し、これは再結晶やクロマトグラフィーのような一般的な方法によるその精製をかなり容易にする。従って化合物は、コーティング、または印刷法を用いて溶液から処理することもできる。この性質は気化による一般的な処理における利点でもある。というのは、用いた装置またはシャドーマスクの洗浄が結果としてかなり容易になるためである。
【０１３３】
３．本発明の化合物は改善された酸化安定性を示し、これは精製と一般的にこれらの化合物の取り扱いに対して好ましい効果を有する。
【０１３４】
４．本発明の化合物は高純度で再現性よく調製することができ、バッチ間のばらつきを示さない。従って、本発明のエレクトロルミネセンスデバイスを製造するための工業的な方法は、著しくより効率的である。
【０１３５】
５．配位子の合成は単純であり、WO 04/081017 中の配位子の合成と比べて工程が少ない。このことはかなりの工業的な利点である。
【０１３６】
本発明を以下の例により示すが、これらに限定されるものではない。当業者は、さらなる発明を必要とすることなく示した情報に基づいて、本発明によるさらなる化合物を調製すること、またはこれらを有機電子デバイスにおいて使用することが可能である。
【実施例】
【０１３７】
例１：有機エレクトロルミネセンスデバイスの製造及び特性
本発明に係るエレクトロルミネセンスデバイスは、例えば、WO05/003253に記載されたように製造することができる。
【０１３８】
下記構造を有するＯＬＥＤは、上記の一般的方法と類似した方法により製造される。
【０１３９】
正孔注入層（ＨＩＬ）：２，２’，７，７’−テトラキス（ジ−パラ−トリルアミノ）スピロ−９，９’−ビフルオレンの２０ｎｍ
正孔輸送層（ＨＴＬ）：２０ｎｍＮＰＢ（Ｎ−ナフチル−Ｎ−フェニル−４，４’−ジアミノビフェニル）
電障壁層（ＥＢＬ）：１５ｎｍの９，９−ビス−（３，５−ジフェニルアミノフェニル）フルオレン
発光層（ＥＭＬ）：４０ｎｍのホスト材料：
ａ）スピロケトン（ＳＫ）、ビス（９，９’−スピロビフルオレン−２−イル）ケトン
ｂ）混合マトリクス：３０％ジアザシロール＋５５％ケトン
ドーパント１又は２：１０体積％及び１５体積％ドーピング（化合物は下記を参照）
正孔障壁層（ＨＢＬ）：１０ｎｍのＳＫ
電子伝導体（ＥＴＬ）：２０ｎｍのＡｌＱ３（トリス（キノリナート）アルミニウム（ＩＩＩ））
カソード：１ｎｍのＬｉＦ、１００ｎｍの上部Ａｌ
明確化のためＳＫ及びドーパント１の構造を以下に示す。
【化３２】
0005864525.tif 000033
【０１４０】
この未だ最適化されていないＯＬＥＤを標準的な方法で特性決定する。この目的のために、エレクトロルミネセンススペクトル、輝度の関数としての効率（ｃｄ／Ａで測定）、電流−電圧−輝度特性線（ＩＵＬ特性線）から計算される作業電圧、及び寿命を決定する。
【表１】
0005864525.tif 000034
【０１４１】
例２：ドーパント２の合成
Ａ）４，９−ビス−（２，４，６−トリメチルフェニル）−１−１２−ジアザ−ベンゾ［ｃ］フェナントレン
４，９−ジ−クロロ−１，１２−ジアザ−ベンゾ［ｃ］フェナントレン  ３．０ｇ（１０ｍｍｏｌ）と、２，４，６−トリメチル−ベンゼンボロン酸  ６．６ｇ（４０ｍｍｏｌ）、フッ化カリウム  ３．５ｇ（６０ｍｍｏｌ）、トリ−ｔｅｒｔ−ブチル−ホスフィン  １４２ｍｇ（０．７ｍｍｏｌ）及びパラジウム（ＩＩ）アセテート  １１２ｇ（０．５ｍｍｏｌ）の混合物を、８０ｍｌのジオキサン中において１００℃で３０分間撹拌する。混合物を６０℃に冷却し、次いでメタノール：水の１：１（体積：体積）混合物  ２００ｍｌを滴下して加える。室温で更に２時間撹拌した後、沈殿物を濾過し、５０ｍｌのメタノールで２回洗浄し、次いで真空中で乾燥する。原料産物を３００ｍｌのジクロロメタン中に再溶解させ、残渣パラジウムを除去するために、シリカのショートカラムを通して濾過する。ジクロロメタンを除去した後に得られる産物を、ＤＭＦから２回再結晶する。
【０１４２】
収率：２．９ｇ（６．２ｍｍｏｌ）  ６２％
Ｂ）４，９−ビス−（２，４，６−トリメチルフェニル）−１−１２−ジアザ−ベンゾ［ｃ］フェナントレン−ジ−シアノ−白金（ＩＩ）
【化３３】
0005864525.tif 000035
【０１４３】
４，９−ビス−（２，４，６−トリメチルフェニル）−１−１２−ジアザ−ベンゾ［ｃ］フェナントレン  ２．３ｇ（５ｍｍｏｌ）と、ＤＭＦ５０ｍｌ中のＰｔ（ＣＮ）２  １．２ｇ（５mmol）の混合を、１８時間加熱還流する。混合物を室温まで冷却し、沈殿物を濾過してメタノールで洗浄し、次いで真空中で乾燥する。原料産物をＤＭＳＯから３回再結晶し、次いでフラクション昇華（圧力：約１０−６ｍｂａｒ、温度：３４０−３６０℃）を繰り返して更に精製する。
【０１４４】
収率：１．４ｇ（２mmol）  ３９％